ВОДНО-ГЕЛЕВАЯ КОМПОЗИЦИЯ ДЛЯ НЕФТЕДОБЫЧИ

1. Способ получения полимера, включающий стадию (E) мицеллярной радикальной полимеризации, на которой приводят в контакт в водной среде(M):
мономеры (m1), растворимые или диспергируемые в указанной водной среде (M), называемые гидрофильными мономерами;
мономеры (m2) в виде мицеллярного раствора, а именно содержащего в диспергированном состоянии в среде (M) мицеллы, содержащие эти мономеры (m2), называемые гидрофобными мономерами;
причем указанные мономеры (m1) и/или (m2) включают сшивающиеся мономеры (mR), имеющие по меньшей мере две этиленовые ненасыщенности;
по меньшей мере один инициатор радикальной полимеризации, предпочтительно растворимый или диспергируемый в воде, и
предпочтительно, по меньшей мере один регулятор радикальной полимеризации.
2. Способ по п. 1, причем стадию (E) проводят в присутствии гидрофобных мономеров (m2), которые содержат или даже состоят исключительно из гидрофобных сшивающихся мономеров (mR2).
3. Способ по п. 1 или 2, причем стадия (E) проводится в присутствии гидрофильных мономеров (m1), из которых только часть состоит из сшивающихся мономеров (mR1).
4. Способ по п. 1, включающий стадию (E2) после стадии (E), на которой полимеры, полученные на выходе стадии (E), измельчают, в результате чего получают полимеры в виде дисперсных частиц.
5. Способ по любому из пп. 1-4, причем концентрация мономеров (mR) составляет от 100 в.ч./млн до 1000 в.ч./млн, предпочтительно от 200 до 600 в.ч./млн, от общего  веса всех мономеров, присутствующих в среде (E).
6. Способ по любому из пп. 1-5, причем мольное отношение (mR)/(m1), соответствующее количеству сшивающихся мономеров (mR), отнесенному к общему количеству гидрофильных мономеров, составляет от 0,01% до 0,1%.
7. Способ по любому из пп. 1-6, причем регулятор радикальной полимеризации представляет собой соединение, содержащее группу тиокарбонилтио -S(C=S), например, ксантогенат.
8. Способ по любому из пп. 1-7, причем сшивающиеся гидрофобные мономеры (mR2) выбраны из дивинилбензола (DVB) и его производных.
9. Способ по любому из пп. 1-8, причем гидрофильные сшивающиеся мономеры (mR1) выбраны из N, N’-метиленбисакриламида (MBA), диакрилата полиэтиленгликоля (PEG), триакрилата, простого дивинилового эфира и их производных.
10. Полимер, получаемый на выходе стадии (E) по п. 1.
11. Полимер в виде дисперсных частиц, получаемый на выходе стадии (E2) по п. 4.
12. Микрогель, получаемый после диспергирования в воде частиц по п. 11.
13. Применение микрогеля по п. 12 в подземном пласте.
14. Применение микрогеля по п. 13 при температуре больше или равной 150°C.
15. Применения микрогеля по одному из пп. 12-14 в качестве модификатора реологических свойств и/или понизителя фильтрации.